【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
下記の成分（Ａ）および（Ｂ）を必須成分として含み、成分（Ａ）と（Ｂ）の合計１００質量部に対して、成分（Ａ）の量が６０〜９５質量部であり、成分（Ｂ）の量が５〜４０質量部であって、成分（Ｂ）が分子中にシクロヘキセンオキサイド基を１個のみ持つエポキシ樹脂（Ｂ２）を含む、繊維強化複合材料用樹脂組成物。
成分（Ａ）：ベンゾオキサジン化合物
成分（Ｂ）：分子中にシクロヘキセンオキサイド基を持つエポキシ樹脂
【請求項２】
成分（Ｂ）がさらに分子中にシクロヘキセンオキサイド基を２個持つエポキシ樹脂（Ｂ１）を含む請求項１記載の繊維強化複合材料用樹脂組成物。
【請求項３】
分子中にシクロヘキセンオキサイド基を２個持つエポキシ樹脂（Ｂ１）と分子中にシクロヘキセンオキサイド基を１個のみ持つエポキシ樹脂（Ｂ２）の合計１００質量部に対して分子中にシクロヘキセンオキサイド基を２個持つエポキシ樹脂（Ｂ１）の量が３０〜９０質量部である、請求項２記載の繊維強化複合材料用樹脂組成物。
【請求項４】
分子中にシクロヘキセンオキサイド基を１個のみ持つエポキシ樹脂（Ｂ２）が下記式２で表されるエポキシ樹脂である、請求項１〜３のいずれかに記載の繊維強化複合材料用樹脂組成物。
【化２】
2010013636.tif 000001
【請求項５】
分子中にシクロヘキセンオキサイド基を２個持つエポキシ樹脂（Ｂ１）が下記式１で表されるエポキシ樹脂である、請求項２〜４に記載の繊維強化複合材料用樹脂組成物。
【化１】
2010013636.tif 000002
【請求項６】
請求項１〜５のいずれかに記載の繊維強化複合材料用樹脂組成物を強化繊維に含浸させ、硬化させて得られる繊維強化複合材料。
【請求項７】
請求項１〜５のいずれかに記載の繊維強化複合材料用樹脂組成物であって硬化後の樹脂の曲げ弾性率が４．５Ｐａから５．５ＧＰａである繊維強化複合材料用樹脂組成物と強化繊維からなるプリプレグ。
【請求項８】
強化繊維の引張弾性率が３５０ＧＰａ以上である請求項７に記載のプリプレグ。
【請求項９】
請求項７または８記載のプリプレグを硬化させて得られる繊維強化複合材料。
【手続補正２】
【補正対象書類名】明細書
【補正対象項目名】００１０
【補正方法】変更
【補正の内容】
【００１０】
すなわち、本発明の第一の要旨は、下記の成分（Ａ）および（Ｂ）を必須成分として含み、成分（Ａ）と（Ｂ）の合計１００質量部に対して、成分（Ａ）の量が６０〜９５質量部であり、成分（Ｂ）の量が５〜４０質量部であって、成分（Ｂ）が分子中にシクロヘキセンオキサイド基を１個のみ持つエポキシ樹脂（Ｂ２）を含む、繊維強化複合材料用樹脂組成物とその繊維強化複合材料用樹脂組成物を用いて得られるプリプレグおよび繊維強化複合材料を提供することにある。
成分（Ａ）：ベンゾオキサジン化合物
成分（Ｂ）：分子中にシクロヘキセンオキサイド基を持つエポキシ樹脂
【手続補正３】
【補正対象書類名】明細書
【補正対象項目名】００２５
【補正方法】変更
【補正の内容】
【００２５】
本発明に用いられる成分（Ｂ）は分子中にシクロヘキセンオキサイド基を持つエポキシ樹脂である。成分（Ｂ）は分子中にシクロヘキセンオキサイド基を１個のみ持つエポキシ樹脂（Ｂ２）を含んでいる。成分（Ｂ）が分子中にシクロヘキセンオキサイド基を２個持つエポキシ樹脂（Ｂ１）および分子中にシクロヘキセンオキサイド基を１個のみ持つエポキシ樹脂（Ｂ２）であることが好ましい。
【手続補正４】
【補正対象書類名】明細書
【補正対象項目名】００２８
【補正方法】変更
【補正の内容】
【００２８】
分子中にシクロヘキセンオキサイド基を１個のみ持つエポキシ樹脂（Ｂ２）の好ましい例としては、下記式２で表されるエポキシ樹脂を挙げることができる。
【手続補正５】
【補正対象書類名】明細書
【補正対象項目名】００３０
【補正方法】変更
【補正の内容】
【００３０】
分子中にシクロヘキセンオキサイド基を２個持つエポキシ樹脂（Ｂ１）と分子中にシクロヘキセンオキサイド基を１個のみ持つエポキシ樹脂（Ｂ２）とを用いる場合には、分子中にシクロヘキセンオキサイド基を２個持つエポキシ樹脂（Ｂ１）と分子中にシクロヘキセンオキサイド基を１個のみ持つエポキシ樹脂（Ｂ２）の合計１００質量部に対して分子中にシクロヘキセンオキサイド基を２個持つエポキシ樹脂（Ｂ１）の量が３０〜９０質量部であることが好ましい。この範囲であれば、得られる樹脂組成物に高度の耐熱性と弾性率の両者を発現させることができる。
【手続補正６】
【補正対象書類名】明細書
【補正対象項目名】００３１
【補正方法】変更
【補正の内容】
【００３１】
シクロヘキセンオキサイド基を持つエポキシ樹脂としては、アリサイクリックジエポキシカルボキシレート、ジエポキシリモネン、アリサイクリックジエポキシアセタール、アリサイクリックジエポキシアジペート、ビニルシクロヘキセンジオキサイド、エポキシ化ブタンテトラカルボン酸テトラキス−（３−シクロヘキセニルメチル）修飾ε−カプロラクトン等を挙げることができる。これらは単独で使用しても良いし、２種以上併用しても良い。これらの中でも、良好な耐熱性を与えることから、アリサイクリックジエポキシカルボキシレートを含むことが好ましく、良好な樹脂曲げ弾性率を与えることから、ジエポキシリモネンを含むことがより好ましい。更に好ましくはアリサイクリックジエポキシカルボキシレートとジエポキシリモネンを同時に含むものである。この中で分子中にシクロヘキセンオキサイド基を２個持つエポキシ樹脂（Ｂ１）としては、アリサイクリックジエポキシカルボキシレート、アリサイクリックジエポキシアセタール、アリサイクリックジエポキシアジペートが挙げられ、分子中にシクロヘキセンオキサイド基を１個のみ持つエポキシ樹脂（Ｂ２）としてはジエポキシリモネン、ビニルシクロヘキセンジオキサイドが挙げられる。アリサイクリックジエポキシカルボキシレートとしては、例えば、ダイセル化学工業株式会社製のセロキサイド２０２１Ｐ、ハンツマン・ジャパン株式会社製のＣＹ１７９などが挙げられるが、当然これらに限定されるものではない。ジエポキシリモネンとしては、例えば、ダイセル化学工業株式会社製のセロキサイド３０００が挙げられるが、当然これらに限定されるものではない。
【手続補正７】
【補正対象書類名】明細書
【補正対象項目名】００６３
【補正方法】変更
【補正の内容】
【００６３】
実施例２〜７、１３〜１５、比較例１１〜１５
組成を表１に示すように変更した以外は実施例１の操作を繰り返した。結果を併せて表１に示す。
【手続補正８】
【補正対象書類名】明細書
【補正対象項目名】００６７
【補正方法】変更
【補正の内容】
【００６７】
実施例１６、比較例１６、比較例１７
実施例１、比較例１４、比較例１２で得られたプリプレグを、それぞれその繊維方向を揃えて８プライ積層し、オートクレーブにて１８０℃で４時間、０．７ＭＰａの圧力下に、昇温速度１．７℃／分で硬化させ、それぞれ繊維強化複合材料のパネルを得た。得られたパネルから試験片を切り出し、０°圧縮強度を測定した。結果を表２に示す。
【手続補正９】
【補正対象書類名】明細書
【補正対象項目名】００６８
【補正方法】変更
【補正の内容】
【００６８】
比較例９、１０、比較例１８〜２２
組成を表２に示すように変更した以外は実施例１６の操作を繰り返した。得られたプリプレグを、それぞれその繊維方向を揃えて８プライ積層し、オートクレーブにて１８０℃で２時間、０．７ＭＰａの圧力下に、昇温速度１．７℃／分で硬化させ、それぞれ繊維強化複合材料のパネルを得た。得られたパネルから試験片を切り出し、０°圧縮強度を測定した。結果を表２に示す。
【手続補正１０】
【補正対象書類名】明細書
【補正対象項目名】００６９
【補正方法】削除
【補正の内容】
【手続補正１１】
【補正対象書類名】明細書
【補正対象項目名】００７０
【補正方法】削除
【補正の内容】
【手続補正１２】
【補正対象書類名】明細書
【補正対象項目名】００７１
【補正方法】変更
【補正の内容】
【００７１】
比較例２３
三菱レイヨン（株）製エポキシ樹脂組成物＃１０５３Iを使用した以外は実施例１６の操作を繰り返した。得られたプリプレグを、それぞれその繊維方向を揃えて８プライ積層し、オートクレーブにて１８０℃で２時間、０．７ＭＰａの圧力下に、昇温速度１．７℃／分で硬化させ、それぞれ繊維強化複合材料のパネルを得た。得られたパネルから試験片を切り出し、０°圧縮強度を測定した。硬化樹脂曲げ弾性率は３．２ＧＰａ、０°圧縮強度は１６７０ＭＰａであった。
【手続補正１３】
【補正対象書類名】明細書
【補正対象項目名】００７２
【補正方法】変更
【補正の内容】
【００７２】
【表１】
2010013636.tif 000003
【手続補正１４】
【補正対象書類名】明細書
【補正対象項目名】００７４
【補正方法】変更
【補正の内容】
【００７４】
【表３】
2010013636.tif 000004
【手続補正１５】
【補正対象書類名】明細書
【補正対象項目名】００７５
【補正方法】変更
【補正の内容】
【００７５】
表１、２からわかるように、実施例１〜７および１３〜１５でそれぞれ得られた硬化樹脂板の曲げ弾性率は高い値であり、またプリプレグのタック性も良好であった。実施例１６の繊維強化複合材料の０°圧縮強度は高い値を示した。
【手続補正１６】
【補正対象書類名】明細書
【補正対象項目名】００７６
【補正方法】変更
【補正の内容】
【００７６】
一方、比較例１の樹脂組成物はプリプレグとしては不適であった。比較例２〜７の樹脂組成物は脆弱であり、繊維強化複合材料のマトリックスとしては不適であった。比較例９、１０および１６〜２３からわかるように、従来の技術の範囲内の樹脂組成物はプリプレグとしては製造可能であるが、その繊維強化複合材料の０°圧縮強度は本発明の実施例に比べて低いものであった。